(57)【特許請求の範囲】
【請求項１】
導電性支持体上に少なくとも電荷発生剤と電荷輸送剤と結着樹脂とを含む感光層を有する電子写真感光体において、前記電荷発生剤が下記一般式（Ｉ）で表わされる対称ジスアゾ顔料を含有し、かつ前記電荷輸送剤が一般式（II）で表わされるトリフェニルアミン化合物を含有することを特徴とする電子写真感光体。
【化１】
0005196244.tif 000025
（式中、Ａｒは置換基を有してもよい芳香族炭化水素基を表わし、Ｒ１は水素原子、ハロゲン原子を表わす。）
【化２】
0005196244.tif 000026
（式中、Ｒ２、Ｒ３は各々独立に水素、置換基を有してもよい炭素数１〜６のアルキル基、炭素数１〜６のアルコキシ基を表わす。）
【請求項２】
前記電荷輸送剤が式（IIａ）で表わされる化合物を含有することを特徴とする請求項１に記載の電子写真感光体。
【化３】
0005196244.tif 000027
【請求項３】
前記電荷輸送剤が式（IIｂ）で表わされる化合物を含有することを特徴とする請求項１に記載の電子写真感光体。
【化４】
0005196244.tif 000028
【請求項４】
前記電荷輸送剤が式（IIｃ）で表わされる化合物を含有することを特徴とする請求項１に記載の電子写真感光体。
【化５】
0005196244.tif 000029
【請求項５】
前記電荷輸送剤が式（IIｄ）で表わされる化合物を含有することを特徴とする請求項１に記載の電子写真感光体。
【化６】
0005196244.tif 000030
【請求項６】
導電性支持体上に少なくとも電荷発生層と電荷輸送層からなる感光層を有することを特徴とする請求項１に記載の電子写真感光体。
【請求項７】
前記電荷輸送層がベンゾトリアゾール系紫外線吸収剤を含有することを特徴とする請求項６に記載の電子写真感光体。
【請求項８】
前記電荷輸送層がアミン系酸化防止剤を含有することを特徴とする請求項６又は７に記載の電子写真感光体。
【請求項９】
前記電荷輸送層がフェノール系酸化防止剤を含有することを特徴とする請求項６乃至８のいずれかに記載の電子写真感光体。
【請求項１０】
前記電荷輸送層が硫黄系酸化防止剤を含有することを特徴とする請求項６乃至９のいずれかに記載の電子写真感光体。
【請求項１１】
少なくとも帯電、露光、反転現像、転写、クリーニング工程を経て画像形成を行ない、かつ導電性支持体上に少なくとも電荷発生層と電荷輸送層からなる感光層を有する積層型電子写真感光体を有する電子写真装置において、該電子写真感光体として、請求項６乃至１０のいずれかに記載の電子写真感光体を用いることを特徴とする電子写真装置。
【発明の詳細な説明】
【技術分野】
【０００１】
本発明は、特定のジスアゾ顔料を電荷発生剤として含有し、特定のトリフェニルアミン化合物を電荷輸送剤として含有する電子写真感光体に関する。
【背景技術】
【０００２】
近年、電子写真方式を採用する、ノンインパクトプリンタの露光光源としては半導体レーザーやＬＥＤ等長波長の光源が主に使用されている。さらにまた、複写機、プリンタ装置の小型化、高速化に伴い、感光体の小径化、周速の早いプロセスが採用されてきている。そのため、電子写真感光体は長波長域に感度を有する電荷発生剤を使用するのが一般的である。従来、このような材料としてフタロシアニン系顔料がよく用いられている。このフタロシアニン系顔料はその結晶型によって感度が異なることはよく知られている。また、近年の省電力化に伴い、プリンタ等電子写真装置の露光光源の出力を抑えるために電子写真感光体には高感度化の要求が高まっている。
【０００３】
フタロシアニン系顔料のなかで７８０ｎｍ付近の長波長域に高い感度を有するものとしてはオキシチタニウムフタロシアニンが挙げられる。その中でも２７．２°に最大回折ピークを示すものが高感度であるとされている。しかしながら、高速のプロセスで用いると、繰り返し使用後の感光体の電位特性が劣化し、得られる画像にカブリ、黒スジ及び濃度ムラなどが生じてしまう。また、オキシチタニウムフタロシアニンのもつ高感度特性により、電荷の発生量が比較的多いため、通常では高応答性などの利点を有するものの、高速プロセスに用いた場合は、感光層中に電荷が残留し、感光体上にメモリーとなって残り、次工程の電子写真プロセスでメモリー現象として画像に現われてしまうものと考えられる。更に、低温低湿から高温高湿までの環境条件に対して感光層中の電荷が残留してしまうといったマイナス要素を有している。最近では波長６５０ｎｍ付近に感度を有するアゾ顔料が注目されている。しかし、電荷輸送剤の電荷輸送能力との関係もあり、両者の組み合わせが重要である（例えば、特許文献１参照。）。
【０００４】
そこで、長波長域で高感度、高光応答性を有し、高速で繰り返し使用しても電子写真特性、特に初期電位と繰り返し使用後の電位の再現性が安定している電子写真感光体が求められており、特許文献２〜９には、アゾ顔料電荷発生剤と、つぎのようなモノ−又はジ−スチリル系アミノ化合物電荷輸送剤とを用いることが開示されている。
【０００５】
【化１】
0005196244.tif 000002
【０００６】
また、高い電荷発生効率を有する電荷発生剤を用いても、電荷輸送剤の電荷輸送能力が低かったり、電荷輸送剤との相性が悪いと充分な感度、光応答性を得ることができないだけでなく、高温高湿から低温低湿までさまざま使用環境においても高品質の画像が得られない。電荷発生剤と電荷輸送剤との相性は、さまざまな視点から研究されているが、明確に見出されてはいないのが現状である。
【特許文献１】特開２０００−１４７８０７号公報
【特許文献２】特開平４−０３７７６２号公報
【特許文献３】特開平４−３２１０５２号公報
【特許文献４】特開平１−１０６０６９号公報
【特許文献５】特開平５−０４２６６１号公報
【特許文献６】特開昭６２−１２０３４６号公報
【特許文献７】特開平７−１７３１１２号公報
【特許文献８】特開平４−１１６２０１号公報
【特許文献９】特開平９−０３４１４２号公報
【発明の開示】
【発明が解決しようとする課題】
【０００７】
本発明の課題は、複写機、プリンタ装置の小型化、高速化に伴い、感光体の小径化、周速の早いプロセスに対応できる感光体であって、且つ、長波長域において高感度、高光応答性であり、繰り返し使用しても電気特性の劣化がなく、しかも安定性が高い電子写真感光体を提供することである。
【課題を解決するための手段】
【０００８】
本発明者等は、前記課題を解決すべく鋭意研究を重ねた結果、電荷発生剤として特定のジスアゾ顔料を用い、電荷輸送剤として特定のトリフェニルアミン化合物を用いた電子写真感光体が、前記従来の技術の問題点を解決することを見出し、本発明を完成するに至った。
【０００９】
すなわち、上記課題は、以下の本発明によって解決される。
（１）「導電性支持体上に少なくとも電荷発生剤と電荷輸送剤と結着樹脂とを含む感光層を有する電子写真感光体において、前記電荷発生剤が下記一般式（Ｉ）で表わされる非対称ジスアゾ顔料を含有し、かつ前記電荷輸送剤が一般式（II）で表わされるトリフェニルアミン化合物を含有することを特徴とする電子写真感光体；
【００１０】
【化２】
0005196244.tif 000003
（式中、Ａｒは置換基を有してもよい芳香族炭化水素基を表わし、Ｒ１は水素原子、ハロゲン原子を表わす。）
【００１１】
【化３】
0005196244.tif 000004
（式中、Ｒ２、Ｒ３は各々独立に水素、置換基を有してもよい炭素数１〜６のアルキル基、炭素数１〜６のアルコキシ基を表わす。）」、
（２）「前記電荷輸送剤が式（IIａ）で表わされる化合物を含有することを特徴と前記第（１）項に記載の電子写真感光体；
【００１２】
【化４】
0005196244.tif 000005
」、
（３）「前記電荷輸送剤が式（IIｂ）で表わされる化合物を含有することを特徴とする前記第（１）項に記載の電子写真感光体；
【００１３】
【化５】
0005196244.tif 000006
」、
（４）「前記電荷輸送剤が式（IIｃ）で表わされる化合物を含有することを特徴とする前記第（１）項に記載の電子写真感光体；
【００１４】
【化６】
0005196244.tif 000007
」、
（５）「前記電荷輸送剤が式（IIｄ）で表わされる化合物を含有することを特徴とする前記第（１）項に記載の電子写真感光体；
【００１５】
【化７】
0005196244.tif 000008
」、
（６）「導電性支持体上に少なくとも電荷発生層と電荷輸送層からなる感光層を有することを特徴とする前記第（１）項に記載の電子写真感光体」、
（７）「前記電荷輸送層がベンゾトリアゾール系紫外線吸収剤を含有することを特徴とする前記第（６）項に記載の電子写真感光体」、
（８）「前記電荷輸送層がアミン系酸化防止剤を含有することを特徴とする前記第（６）項又は第（７）項に記載の電子写真感光体」、
（９）「前記電荷輸送層がフェノール系酸化防止剤を含有することを特徴とする前記第（６）項乃至第（８）項のいずれかに記載の電子写真感光体」、
（１０）「前記電荷輸送層が硫黄系酸化防止剤を含有することを特徴とする前記第（６）項乃至第（９）項のいずれかに記載の電子写真感光体」、
（１１）「少なくとも帯電、露光、反転現像、転写、クリーニング工程を経て画像形成を行ない、かつ導電性支持体上に少なくとも電荷発生層と電荷輸送層からなる感光層を有する積層型電子写真感光体を有する電子写真装置において、該電子写真感光体として、前記第（６）項乃至第（１０）項のいずれかに記載の電子写真感光体を用いることを特徴とする電子写真装置」。
【発明の効果】
【００１６】
後述の実施例と比較例の特性差からみてもわかるように、本発明の電子写真感光体は、繰り返し安定性を有し、高い市場要求に応えられるものである。
【発明を実施するための最良の形態】
【００１７】
本発明に係る電子写真感光体の好ましい実施の形態を図面に沿って説明する。図１は本発明の電子写真感光体の構成例を示す断面図である。導電性支持体（１）上に、少なくとも電荷発生剤が含有される電荷発生層（２）が形成され、その上に少なくとも電荷輸送剤が含有される電荷輸送層（３）が形成される機能分離型電子写真感光体が適用されるものである。この場合、電荷発生層と電荷輸送層とにより感光層（４）が形成される。
【００１８】
電荷発生層の形成方法としては、各種の方法を使用することができるが、例えば本発明の非対称ジスアゾ顔料を電荷発生剤として用い、バインダー樹脂とともに適当な溶媒により分散もしくは溶解した塗布液を、所定の下地となる支持体上に塗布し、必要に応じて乾燥させて形成することができる。
【００１９】
電荷輸送層は、少なくとも後述する電荷輸送剤を有するものであり、この電荷輸送層は、例えば、その下地となる電荷発生層上に電荷輸送剤をバインダー樹脂を用いて結着することにより形成することができる。
【００２０】
電荷輸送層の形成方法としては、各種の方法を使用することができるが、通常の場合、電荷輸送剤をバインダー樹脂とともに適当な溶媒により分散もしくは溶解した塗布液を、下地となる電荷発生層上に塗布し、乾燥させる方法を用いることができる。
【００２１】
また、電荷発生層と電荷輸送層を上下逆に積層させた逆積層型電子写真感光体等についても適用することができる。さらに、電荷発生剤と電荷輸送剤とを同一層に含有する単層型電子写真感光体にも適用できる。また、必要に応じて導電性支持体と電荷発生層の間に中間層を設けても良いし、感光層上に保護層を設けても良い。
【００２２】
本発明に用いることができる導電性支持体としては、アルミニウム、真鍮、ステンレス鋼、ニッケル、クロム、チタン、金、銀、銅、錫、白金、モリブデン、インジウム等の金属単体やそれらの合金の加工体が挙げられる。形状は、シート状、フイルム状、ベルト状等フレキシブル又は剛性の形状であればいずれのものでもよく、そして、無端、有端を問わない。また、導電性支持体の直径は、６０ｍｍ以下、好ましくは３０ｍｍ以下のものが特に有効である。
【００２３】
この中でも、ＪＩＳ３０００系、ＪＩＳ５０００系、ＪＩＳ６０００系等のアルミニウム合金が用いられ、ＥＩ（Extrusion Ironing）法、ＥＤ（Extrusion Drawing）法、ＤＩ（Drawing Ironing）法、ＩＩ（Impact Ironing）法等一般的な方法により成形を行なった導電性支持体が好ましく、更に、その導電性支持体の表面に、ダイヤモンドバイト等による表面切削加工や研磨、陽極酸化処理等の表面処理、またはこれらの加工、処理を行なわない無切削管などいずれのものでもよい。
【００２４】
また、基体として樹脂を用いる場合、樹脂中に金属粉や導電性カーボン等の導電剤を含有させたり、基体形成用樹脂として導電性樹脂を用いることもできる。
【００２５】
さらに、基体にガラスを用いる場合、その表面に酸化錫、酸化インジウム、ヨウ化アルミニウムで被覆し、導電性を持たせてもよい。
【００２６】
また、前記のように、支持体上に中間層（下引層）を形成してもよい。この中間層は接着向上機能、アルミニウム管からの流れ込み電流を防止するバリヤー機能、アルミニウム管表面の欠陥被覆機能等をもつ。この中間層には、ポリエチレン樹脂、アクリル樹脂、エポキシ樹脂、ポリカーボネート樹脂、ポリウレタン樹脂、塩化ビニル樹脂、酢酸ビニル樹脂、ポリビニルブチラール樹脂、ポリアミド樹脂、ナイロン樹脂、アルキド樹脂、メラミン樹脂等の各種樹脂を用いることができる。これらの樹脂層は、単独の樹脂で構成してもよく、２種以上の樹脂を混合して構成してもよい。また、層中に金属化合物、カーボン、シリカ、樹脂粉末等を分散させることもできる。さらに、特性改善のために各種顔料、電子受容性物質や電子供与性物質等を含有させることもできる。
【００２７】
これらの中間層は感光層と同様に適当な溶媒、分散、塗工法を用いて形成することができる。中間層の膜厚は、０．１μｍ〜５０μｍ、好ましくは０．５μｍ〜２０μｍが適当である。
【００２８】
電荷発生剤としては、本発明の一般式（Ｉ）に示すジスアゾ顔料が用いられる。使用されるジスアゾ顔料の具体例を表１に示す。
【００２９】
【表１】
0005196244.tif 000009
【００３０】
感光層中には、適切な光感度波長や増感作用を得るために、本発明のジスアゾ顔料とともに、本発明以外のアゾ顔料、例えば、モノアゾ顔料、ビスアゾ顔料、トリスアゾ顔料、ポリアゾ顔料、インジゴ顔料、スレン顔料、トルイジン顔料、ピラゾリン顔料、ペリレン顔料、キナクリドン顔料、ピリリウム塩等を用いることができる。その他、フタロシアニン顔料、ペリレン顔料等を混合させることもできる。これらは、感度の相性が良い点で望ましい。この場合、一般式（Ｉ）のジスアゾ化合物と他の電荷発生剤の含有比率は、一般式（Ｉ）のジスアゾ化合物：他の電荷発生剤＝５０：５０〜９５：５、好ましくは７０：３０〜９５：５の範囲がよい。
【００３１】
感光層を形成するためのバインダー樹脂としては、ポリカーボネート樹脂、スチレン樹脂、アクリル樹脂、スチレン−アクリル樹脂、エチレン−酢酸ビニル樹脂、ポリプロピレン樹脂、塩化ビニル樹脂、塩素化ポリエーテル、塩化ビニル−酢酸ビニル樹脂、ポリエステル樹脂、フラン樹脂、ニトリル樹脂、アルキッド樹脂、ポリアセタール樹脂、ポリメチルペンテン樹脂、ポリアミド樹脂、ポリウレタン樹脂、エポキシ樹脂、ポリアリレート樹脂、ジアリレート樹脂、ポリスルホン樹脂、ポリエーテルスルホン樹脂、ポリアリルスルホン樹脂、シリコーン樹脂、ケトン樹脂、ポリビニルブチラール樹脂、ポリエーテル樹脂、フェノール樹脂、ＥＶＡ（エチレン・酢酸ビニル）樹脂、ＡＣＳ（アクリロニトリル・塩素化ポリエチレン・スチレン）樹脂、ＡＢＳ（アクリロニトリル・ブタジエン・スチレン）樹脂及びエポキシアリレート等の樹脂がある。
【００３２】
それらは単体で用いてもよいが、２種以上混合して使用することも可能である。分子量の異なった樹脂を混合して用いた場合には、硬度や耐摩耗性を改善できて好ましい。
【００３３】
なお、感光層が電荷発生層と電荷輸送層とからなる場合には、前記樹脂はどちらの層にも適用できる。
【００３４】
結着樹脂の量は、電荷発生剤１００重量部に対し、１０〜５００重量部、好ましくは２５〜３００重量部が適当である。
【００３５】
電荷発生層の膜厚は、０．０１〜５μｍ、好ましくは０．１〜２μｍである。
【００３６】
塗布液の塗工法としては、浸漬塗工法、スプレーコート、リングコート、バーコートスピナーコート等の方法を用いることができる。
【００３７】
塗布液に使用する溶剤には、メタノール、エタノール、ｎ−プロパノール、ｉ−プロパノール、ブタノール等のアルコール類、ペンタン、ヘキサン、ヘプタン、オクタン、シクロヘキサン、シクロヘプタン等の飽和脂肪族炭化水素、トルエン、キシレン等の芳香族炭化水素、ジクロロメタン、ジクロロエタン、クロロホルム、クロロベンゼン等の塩素系炭化水素、ジメチルエーテル、ジエチルエーテル、テトラヒドロフラン（ＴＨＦ）、メトキシエタノール等のエーテル類、アセトン、メチルエチルケトン、メチルイソブチルケトン、シクロヘキサノン等のケトン類、ギ酸エチル、ギ酸プロピル、酢酸メチル、酢酸エチル、酢酸プロピル、酢酸ブチル、プロピオン酸メチル等のエステル類、ジエチルエーテル、ジメトキシエタン、テトラヒドロフラン、ジオキソラン、ジオキサン、あるいはアニソール等のエーテル系溶媒、Ｎ，Ｎ−ジメチルホルムアミド、ジメチルスルホキシド等がある。特にその中でも、ケトン系溶媒、エステル系溶媒、エーテル系溶媒、あるいはハロゲン化炭化水素系溶媒が好ましく、これらは単独、あるいは２種以上の混合溶媒として用いることができる。
【００３８】
本発明の電子写真感光体には、電荷輸送剤として一般式（II）で表わされる化合物が含有される。
【００３９】
【化８】
0005196244.tif 000010
（式中、Ｒ２、Ｒ３は各々独立に水素、ハロゲン原子、置換基を有してもよい炭素数１〜６のアルキル基、炭素数１〜６のアルコキシ基を表わす。）
【００４０】
上記電荷輸送剤は、高光応答性があり、本発明のジスアゾ顔料との相性がよく、耐環境性に強い電子写真感光体を提供できるものである。
【００４１】
前記一般式（II）に示す化合物において、特に下記式（IIａ）〜（IIｄ）で表わされる化合物が本発明のジスアゾ顔料との相性がよく好ましい。
【００４２】
以下、具体的化合物を示すがこれらに限定されるものではない。
【００４３】
【化９】
0005196244.tif 000011
【００４４】
【化１０】
0005196244.tif 000012
【００４５】
【化１１】
0005196244.tif 000013
【００４６】
【化１２】
0005196244.tif 000014
【００４７】
この場合、電荷輸送層中の一般式（II）で表わされる化合物の含有量は、結着樹脂１重量部に対し、０．３〜２．０重量部とすることが好ましい。この化合物の含有量が０．３重量部より少ないと、残留電位が上昇するなど電気特性が悪化する。他方、２．０重量部より多いと、耐摩耗性等の機械特性が低下する。
【００４８】
さらに、一般式（II）で表わされる化合物と他の電荷輸送剤とを混合して用いることもできる。この場合、一般式（II）の化合物と他の化合物の含有比率は、一般式（II）の化合物：他の化合物＝５０：５０〜９５：５、好ましくは７０：３０〜９５：５の範囲がよい。
【００４９】
他の電荷輸送剤としては、ポリビニルカルバゾール、ハロゲン化ポリビニルカルバゾール、ポリビニルピレン、ポリビニルインドロキノキサリン、ポリビニルベンゾチオフェン、ポリビニルアントラセン、ポリビニルアクリジン、ポリビニルピラゾリン、ポリアセチレン、ポリチオフェン、ポリピロール、ポリフェニレン、ポリフェニレンビニレン、ポリイソチアナフテン、ポリアニリン、ポリジアセチレン、ポリヘプタジイエン、ポリピリジンジイル、ポリキノリン、ポリフェニレンスルフィド、ポリフェロセニレン、ポリペリナフチレン、ポリフタロシアニン等の導電性高分子化合物を用いることができる。
また、低分子化合物として、トリニトロフルオレノン、テトラシアノエチレン、テトラシアノキノジメタン、キノン、ジフェノキノン、ナフトキノン、アントラキノン及びこれらの誘導体、アントラセン、ピレン、フェナントレン等の多環芳香族化合物、インドール、カルバゾール、イミダゾール等の含窒素複素環化合物、フルオレノン、フルオレン、オキサジアゾール、オキサゾール、ピラゾリン、ヒドラゾン、トリフェニルメタン、トリフェニルアミン、エナミン、スチルベン等を使用することができる。
また、ポリエチレンオキシド、ポリプロピレンオキシド、ポリアクリロニトリル、ポリメタクリル酸等の高分子化合物にＬｉイオン等の金属イオンをドープした高分子固体電解質等も用いることができる。
さらに、テトラチアフルバレン−テトラシアノキノジメタンで代表わされる電子供与性化合物と電子受容性化合物で形成された有機電荷移動錯体等も用いることができ、これらを１種だけ添加して又は２種以上の化合物を混合して添加して、所望の感光体特性を得ることができる。
【００５０】
本発明の電子写真感光体を製造するための塗布液には、特性を損なわない範囲で、酸化防止剤、紫外線吸収剤、ラジカル捕捉剤、軟化剤、硬化剤、架橋剤等を添加して、感光体の特性、耐久性、機械特性の向上を図ることができる。特に、酸化防止剤は感光体の耐久性向上に寄与し有用である。
その中でも該感光層にアミン系酸化防止剤が好ましく、例えば、Ｎ−フェニル−１−ナフチルアミン、Ｎ−フェニル−Ｎ′−イソプロピル−ｐ−フェニレンジアミン、Ｎ，Ｎ−ジエチル−ｐ−フェニレンジアミン、Ｎ−フェニル−Ｎ′−エチル−２−メチル−ｐ−フェニレンジアミン、Ｎ−エチル−Ｎ−ヒドロキシエチル−ｐ−フェニレンジアミン、アルキル化ジフェニルアミン、Ｎ，Ｎ′−ジフェニル−ｐ−フェニレンジアミン、Ｎ，Ｎ′−ジアリル−ｐ−フェニレンジアミン、Ｎ−フェニル−１，３−ジメチルブチル−ｐ−フェニレンジアミン、４，４′−ジオクチル−ジフェニルアミン、４，４′−ジオクチル−ジフェニルアミン、６−エトキシ−２，２，４−トリメチル−１，２−ジヒドロキノリン、２，２，４−トリメチル−１，２−ジヒドロキノリン、Ｎ−フェニル−β−ナフチルアミン、Ｎ，Ｎ′−ジ−２−ナフチル−ｐ−フェニレンジアミン等を挙げることができる。
【００５１】
フェノール系酸化防止剤は、２．６−ジ−ｔｅｒｔ−ブチルフェノール、２．６−ジ−ｔｅｒｔ−４−メトキシフェノール、２−ｔｅｒｔ−ブチル−４−メトキシフェノール、２．４−ジメチル−６−ｔｅｒｔ−ブチルフェノール、２．６−ジ−ｔｅｒｔ−ブチル−４−メチルフェノール、ブチル化ヒドロキシアニソール、プロピオン酸ステアリル−β−（３．５−ジ−ｔｅｒｔ−ブチル−４−ヒドロキシフェニル）、α−トコフェロール、β−トコフェロール、ｎ−オクタデシル−３−（３’−５’−ジ−ｔｅｒｔ−ブチル−４’−ヒドロキシフェニル）プロピオネート等のモノフェノール系、２．２’−メチレンビス（６−ｔｅｒｔ−ブチル−４−メチルフェノール）、４．４’−ブチリデン−ビス−（３−メチル−６−ｔｅｒｔ−ブチルフェノール）、４．４’−チオビス（６−ｔｅｒｔ−ブチル−３−メチルフェノール）、１．１．３−トリス（２−メチル−４−ヒドロキシ−５−ｔｅｒｔ−ブチルフェニル）ブタン、１．３．５−トリメチル−２．４．６−トリス（３．５−ジ−ｔｅｒｔ−ブチル−４−ヒドロキシベンジル）ベンゼン、テトラキス〔メチレン−３（３．５−ジ−ｔｅｒｔ−ブチル−４−ヒドロキシフェニル）プロピオネート〕メタン等のポリフェノール系等が好ましい。
【００５２】
硫黄系酸化防止剤は、ジラウリル−３．３−チオジプロピオネート、ジトリデシイル−３．３−チオジプロピオネート、ジミリスチル−３．３−チオジプロピオネート、ジステアリル−３．３−チオジプロピオネート、ラウリルステアリル−３．３−チオプロピオネート、ビス〔２−メチル−４−（３−ｎ−アルキルＣ１２〜Ｃ１４）チオプロピオネート）−５−ｔ−ブチルフェニル〕スルフィド、ペンタエリスリトールテトラ（β−ラウリル−チオプロピオネート）エステル、２−メルカプトベンズイミダゾール、２−メルカプト−６−メチルベンズイミダゾール等を挙げることができる。酸化防止剤は、１種若しくは２種以上を同時に感光層中に含有することができる。
【００５３】
紫外線吸収剤は、２−（５−メチル−２−ヒドロキシフェニル）ベンゾトリアゾール、２−〔２−ヒドロキシ−３．５−ビス（α，α−ジメチルベンジル）フェニル〕−２Ｈ−ベンゾトリアゾール、２−（３．５−ジ−ｔｅｒｔ−ブチル−２−ヒドロキシフェニル）ベンゾトリアゾール、２−（３−ｔｅｒｔ−ブチル−５−メチル−２−ヒドロキシフェニル）−５−クロロベンゾトリアゾール、２−（３．５−ジ−ｔｅｒｔ−ブチル−２−ヒドロキシフェニル）−５−クロロベンゾトリアゾール、２−（３．５−ジ−ｔｅｒｔ−アミル−２−ヒドロキシフェニル）ベンゾトリアゾール、２−（２’−ヒドロキシ−５’−ｔｅｒｔ−オクチルフェニル）ベンゾトリアゾール等のベンゾトリアゾール系、サリチル酸フェニル、サリチル酸−ｐ−ｔｅｒｔ−ブチルフェニル、サリチル酸−ｐ−オクチルフェニル等のサリチル酸系が好ましく、特にベンゾトリアゾール系紫外線吸収剤が好ましい。紫外線吸収剤は、１種若しくは２種以上を同時に感光層に含有することができる。
【００５４】
本発明の電子写真感光体に添加されるアミン系酸化防止剤、フェノール系酸化防止剤、硫黄系酸化防止剤の添加量は、結着樹脂に対してそれぞれ１〜１０重量％の範囲であることが好ましい。一方、紫外線吸収剤の添加量も、結着樹脂に対して１〜１０重量％とすることが好ましい。
【００５５】
加えて、感光層の上に、ポリビニルホルマール樹脂、ポリカーボネート樹脂、フッ素樹脂、ポリウレタン樹脂、シリコーン樹脂等の有機薄膜や、シランカップリング剤の加水分解物で形成されるシロキサン構造体から成る薄膜を成膜して表面保護層を設けてもよく、その場合には、感光体の耐久性が向上するので好ましい。この表面保護層は、耐久性向上以外の他の機能を向上させるために設けてもよい。保護層の膜厚は、０．１〜２０μｍが適当である。
【００５６】
本発明の電子写真感光体が搭載される電子写真装置としては、少なくとも帯電、露光、転写工程など通常用いられる方法を有する。詳細には帯電方式はブラシ、ローラーなどの接触式、スコロトロン、コロトロン等の非接触式の、いずれの方式でもよく、正負いずれの帯電電荷でもよい。露光方式は、ＬＥＤ，ＬＤ等いずれでもよい。現像方式は、２成分、１成分、磁性／非磁性いずれでもよい。転写方式もローラー、ベルト等いずれでもよい。クリーニング方式はブレードクリーニング、ブラシクリーニング、帯電部や現像部をクリーニング工程として兼用してもよい。また、クリーニング工程や除電工程を省略した方式でもよい。
【００５７】
次に、本発明の電子写真装置について説明する。図２は、本発明の電子写真装置の概略構成図である。（１１）は感光体であって、それと接触して帯電部材（１２）が設けられている。帯電部材には、電源（１３）から電圧が供給されるようになっている。感光体の周囲には、露光装置（１４）、現像装置（１５）、転写装置（１６）、クリーニング装置（１７）、除電装置（１８）および定着装置（１９）がある。
【実施例】
【００５８】
以下、本発明に係る電子写真感光体を実施例、比較例とともに詳細に説明する。
【００５９】
＜実施例１＞
直径３０ｍｍの無切削アルミニウムからなる円筒ドラム上に、アルキド樹脂（ベッコライトＭ−６４０１−５０大日本インキ化学工業社製）とアミノ樹脂（スーパーベッカミンＧ−８２１−６０大日本インキ化学工業社製）を６５：３５の割合で混合し、さらに前記混合樹脂と酸化チタン（ＣＲ−ＥＬ石原産業社製）を１：３の割合とし、メチルエチルケトンに溶解して塗布液として、１．５μｍの膜厚で下引層（中間層）を形成した。
【００６０】
次に、ジスアゾ顔料式（Ｉａ）粉末３０ｇをガラスビーズとＴＨＦ：シクロヘキサノンが８０：２０の混合溶媒５００ｍｌにポリビニルブチラール樹脂（ＢＨ−５積水化学工業社製）１０ｇを溶解した液を加え、サンドミル分散機で２０時間分散し、得られた分散液をろ過してガラスビーズを取り去り、電荷発生層用塗布液を作成した。これを前記下引層上に浸漬塗工し乾燥して、膜厚０．２μｍの電荷発生層を形成した。
【００６１】
【化１３】
0005196244.tif 000015
【００６２】
次にバインダー樹脂としてポリカーボネート樹脂（Ｚ５００三菱ガス化学社製）と、電荷輸送剤として、式（IIａ）で表わされる化合物と、芳香族アミン系酸化防止剤としてＮ−フェニル−１−ナフチルアミン、フェノール系酸化防止剤として２．６−ジ−ｔ−４メチルフェノール、硫黄系酸化防止剤としてジステアリル−３．３−チオジプロピオネート（スミライザーＴＰＳ，住友化学製）、紫外線吸収剤として２−（５−メチル−２−ヒドロキシフェニル）ベンゾトリアゾール（Ｔｉｎｕｖｉｎ−Ｐ，Ｇｅｉｇｙ製）とを、重量比１．０：１．０：０．０５：０．０５：０．０１：０．０５で用意し、テトラヒドロフランに溶解し、電荷輸送層用塗工液を調製した。電荷発生層を形成した基体を該電荷輸送層用塗工液に浸漬塗工し、１２０℃で６０分乾燥し膜厚２５．０μｍの電荷輸送層を形成し、電子写真感光体を作製した。
【００６３】
＜実施例２＞
実施例１で用いた電荷輸送剤に代えて、式（IIｂ）で表わされる電荷輸送剤に代えた以外は、他は実施例１と同様にして電子写真感光体を作成した。
【００６４】
＜実施例３＞
実施例１で用いた電荷輸送剤に代えて、式（IIｃ）で表わされる電荷輸送剤に代えた以外は、他は実施例１と同様にして電子写真感光体を作成した。
【００６５】
＜実施例４＞
実施例１で用いた電荷輸送剤に代えて、式（IIｄ）で表わされる電荷輸送剤に代えた以外は、他は実施例１と同様にして電子写真感光体を作成した。
【００６６】
＜実施例５＞
実施例１で用いたジスアゾ顔料に代えて、式（Ｉｂ）で表わされるジスアゾ顔料に代えた以外は、他は実施例１と同様にして電子写真感光体を作成した。
【００６７】
【化１４】
0005196244.tif 000016
【００６８】
＜実施例６＞
実施例１で用いたジスアゾ顔料に代えて、式（Ｉｃ）で表わされるジスアゾ顔料に代えた以外は、他は実施例１と同様にして電子写真感光体を作成した。
【００６９】
【化１５】
0005196244.tif 000017
【００７０】
＜実施例７＞
実施例１で用いた酸化防止剤および紫外線吸収剤を除いた以外は、他は実施例１と同様にして電子写真感光体を作成した。
【００７１】
＜比較例１＞
実施例１で用いられた電荷輸送剤に代えて、式（Ｂ）で表わされる電荷輸送剤を用い、他は実施例１と同様にして電子写真感光体を作成した。
【００７２】
【化１６】
0005196244.tif 000018
【００７３】
＜比較例２＞
実施例１で用いられた電荷輸送剤に代えて、式（Ｃ）で表わされる電荷輸送剤を用い、他は実施例１と同様にして電子写真感光体を作成した。
【００７４】
【化１７】
0005196244.tif 000019
【００７５】
＜比較例３＞
実施例１で用いられた電荷輸送剤に代えて、式（Ｄ）で表わされる電荷輸送剤を用い、他は実施例１と同様にして電子写真感光体を作成した。
【００７６】
【化１８】
0005196244.tif 000020
【００７７】
＜比較例４＞
実施例１で用いたジスアゾ顔料に代えて、式（Ｅ）で表わされるペリレン顔料に代えた以外は、実施例１と同様にして電子写真感光体を作成した。
【００７８】
【化１９】
0005196244.tif 000021
【００７９】
＜比較例５＞
実施例１で用いたジスアゾ顔料に代えて、式（Ｆ）で表わされるジスアゾ顔料に代えた以外は、実施例１と同様にして電子写真感光体を作成した。
【００８０】
【化２０】
0005196244.tif 000022
【００８１】
感光体評価
＜簡易測定器での電気特性評価＞
実施例１〜７及び比較例１〜５で作製した機能分離型感光体に、感光ドラム評価装置（ダイナミックモード測定）を使用し、以下の条件で電子写真特性を評価した。
【００８２】
電子写真感光体評価装置（山梨電子工業社製）を用い、実施例、比較例で作製された電子写真感光体を温度２３℃、湿度５０％の環境下で、スコロトロン方式で感光体の表面電位が−７００Ｖになるように放電電流を調節し、電子写真感光体を帯電させ、波長６５０ｎｍの半導体レーザーで照射した際、露光エネルギー量で感光体の表面電位が１／２（−３５０Ｖ）に減衰調整した。また、残留露光電位を１．０μＪ／ｃｍ２の露光エネルギー量で感光体残留電位（ＶＬ）とした。
【００８３】
上記電子写真感光体を帯電、露光、除電を１サイクルとして繰り返し１万サイクル実施した。その１サイクル後と、１万サイクル後の感光体の表面電位（Ｖ０）、感度電位（ＶＨ）、残留電位（ＶＬ）をそれぞれ測定した。除電は波長６６０ｎｍのＬＥＤ（２０μＷ）を用いた。電子写真感光体のドラム回転数は１５０ｒｐｍとし、レーザー光照射してから電位を測定するまでの時間（露光位置から測定位置までの移動時間）は０．０６秒であった。結果を表２に示す。
【００８４】
＜光応答性評価＞
電子写真感光体評価装置（山梨電子工業製）を用い、実験例、実施例及び比較例によって作製された電子写真感光体に対し、半減露光量の５倍の光量を照射し、露光から現像器に到達するまでの時間を変化させたときの現像器位置での表面電位を光応答性（−Ｖ）として評価した。その結果を表３に示す。
【００８５】
【表２】
0005196244.tif 000023
【００８６】
【表３】
0005196244.tif 000024
表２から明らかなように、実施例１〜７は、本発明の電荷発生剤と電荷輸送剤との組み合わせにより、Ｅ１／２＝感度電位、残留電位、１万サイクル後の帯電電位、残留電位も大きな変化がなく、感光体特性として良好なものであった。また、芳香族アミン系酸化防止剤、フェノール系酸化防止剤、硫黄系酸化防止剤、およびベンゾトリアゾール系紫外線吸収剤と組み合わせた実施例１〜６は繰り返しサイクル疲労に強く、１万サイクル後の表面電位（Ｖ０）は低下が５Ｖ以内で良好であった。
表３から、実施例１〜７は比較例１〜５に比べ、明らかに光応答性が優れていた。また、比較例２にて示されるように、特許文献２〜９記載のモノ−又はジ−スチリル系アミノ化合物電荷輸送剤を用いる場合は、光応答性に未だ課題あることが判る。
【図面の簡単な説明】
【００８７】
【図１】本発明の電子写真感光体の断面図を示す。
【図２】本発明の電子写真装置の概略構成図を示す。
【符号の説明】
【００８８】
１  導電性支持体
２  電荷発生層
３  電荷輸送層
４  感光層
１１  感光体
１２  帯電部材
１３  電源
１４  露光装置
１５  現像装置
１６  転写装置
１７  クリーニング装置
１８  除電装置
１９  定着装置
【図１】
0005196244.tif 000031
【図２】
0005196244.tif 000032